(57)【要約】【課題】耐傷性、耐久性に優れ、しかもホワイトボードマーカーの筆記性及び消去性が、従来のものと比べさらに良好なホワイトボードシートを提供する。【解決手段】基材の一方の面に筆記層を設けたホワイトボードシートであって、筆記層が少なくとも電離性放射線により重合する多官能化合物と、電離性放射線により重合する疎水性の多官能高分子樹脂を含有する塗液を基材に塗布乾燥した後、電離性放射線を照射することで硬化してなるハードコート層であり、電離性放射線により重合する疎水性の多官能高分子樹脂の前記筆記層の固形分中に占める含有比率が０．１〜８重量％であり、電離性放射線により重合する多官能化合物と、電離性放射線により重合する疎水性の多官能高分子樹脂を合わせた筆記層の固形分中に占める含有比率が７０重量％以上であることを特徴とするホワイトボードシート。【選択図】なし【特許請求の範囲】
【請求項１】
基材の一方の面に筆記層を設けたホワイトボードシートであって、前記筆記層が少なくとも電離性放射線により重合する多官能化合物と、電離性放射線により重合する疎水性の多官能高分子樹脂を含有する塗液を前記基材に塗布乾燥した後、電離性放射線を照射することで硬化してなるハードコート層であり、前記電離性放射線により重合する疎水性の多官能高分子樹脂の前記筆記層の固形分中に占める含有比率が０．１〜８重量％であり、前記電離性放射線により重合する多官能化合物と、前記電離性放射線により重合する疎水性の多官能高分子樹脂を合わせた前記筆記層の固形分中に占める含有比率が７０重量％以上であることを特徴とするホワイトボードシート。
【請求項２】
前記電離性放射線により重合する疎水性の多官能高分子樹脂がポリブタジエン骨格を有するウレタンアクリレ−トである請求項１に記載のホワイトボードシート。
【請求項３】
前記塗液がＮ-ビニルホルムアミド、（メタ）アクリロイルモルホリン、フェノキシ基含有（メタ）アクリレートより選ばれる少なくとも１種をさらに含有し、前記筆記層の固形分中に占めるＮ-ビニルホルムアミド、（メタ）アクリロイルモルホリン、フェノキシ基含有（メタ）アクリレートの合計の含有比率が５重量％以上２５重量％以下であることを特徴とする請求項１又は請求項２のいずれかに記載のホワイトボードシート。
【請求項４】
前記筆記層が設けられた基材の前記筆記層とは反対側の面上に吸着層を有することを特徴とする請求項１〜請求項３のいずれかに記載のホワイトボードシート。
【請求項５】
前記吸着層が、１分子中に２個以上のアルケニル基を有するジオルガノポリシロキサンとオルガノハイドロジェンポリシロキサンからなるシリコーン組成物を、付加反応により硬化してなるものであり、前記ジオルガノポリシロキサンが、両末端にのみビニル基を有する直鎖状ジオルガノポリシロキサン、両末端及び側鎖にビニル基を有する直鎖状ジオルガノポリシロキサン、末端にのみビニル基を有する分岐状ジオルガノポリシロキサン、末端及び側鎖にビニル基を有する分岐状ジオルガノポリシロキサンから選ばれる少なくとも１種以上であることを特徴とする請求項４に記載のホワイトボードシート。
【発明の詳細な説明】
【技術分野】
【０００１】
本発明は、ホワイトボードの表面材として用いるホワイトボードシートに関するものであり、更に詳しくは、耐傷性、筆記性、消去性が優れたホワイトボードシートに関する。
【背景技術】
【０００２】
従来から特許文献１などで、樹脂シートの表面に紫外線硬化樹脂層を形成したホワイトボードシートが提案されている。ホワイトボードは、ガラス板、合成樹脂板、鉄板、木板、板紙などの表面に樹脂シートであるホワイトボードシートを貼着することにより作製される。ホワイトボードは、その表面に絵や文字を書いたり消したりするため、表面の硬度が高く傷付きにくいことが要求され、また耐久性がよいことが要求される。また、有機、又は無機の顔料をアルコールやケトンなどの有機溶剤に溶融させたインクを使用するホワイトボードマーカーで絵や文字が書き易く、書いた絵や文字が消し易いことが要求される。したがって、ホワイトボードの表面となるホワイトボード用シートの表面も、傷付きにくく、ホワイトボードマーカーで絵や文字が書き易い筆記性や、書いた絵や文字が消し易い消去性が要求される。
【先行技術文献】
【特許文献】
【０００３】
【特許文献１】特開２００１−０３０６８３公報
【発明の概要】
【発明が解決しようとする課題】
【０００４】
本発明は、耐傷性、耐久性に優れ、しかもホワイトボードマーカーの筆記性及び消去性が、従来のものと比べさらに良好なホワイトボードシートの提供を目的とする。
【課題を解決するための手段】
【０００５】
第１発明は、基材の一方の面に筆記層を設けたホワイトボードシートであって、前記筆記層が少なくとも電離性放射線により重合する多官能化合物と、電離性放射線により重合する疎水性の多官能高分子樹脂を含有する塗液を前記基材に塗布乾燥した後、電離性放射線を照射することで硬化してなるハードコート層であり、前記電離性放射線により重合する疎水性の多官能高分子樹脂の前記筆記層の固形分中に占める含有比率が０．１〜８重量％であり、前記電離性放射線により重合する多官能化合物と、前記電離性放射線により重合する疎水性の多官能高分子樹脂を合わせた前記筆記層の固形分中に占める含有比率が７０重量％以上であることを特徴とするホワイトボードシートである。
【０００６】
第２発明は、前記電離性放射線により重合する疎水性の多官能高分子樹脂がポリブタジエン骨格を有するウレタンアクリレ−トである第１発明に記載のホワイトボードシートである。
【０００７】
第３発明は、前記塗液がＮ-ビニルホルムアミド、（メタ）アクリロイルモルホリン、フェノキシ基含有（メタ）アクリレートより選ばれる少なくとも１種をさらに含有し、前記筆記層の固形分中に占めるＮ-ビニルホルムアミド、（メタ）アクリロイルモルホリン、フェノキシ基含有（メタ）アクリレートの合計の含有比率が５重量％以上２５重量％以下であることを特徴とする第１又は２発明のいずれかに記載のホワイトボードシートである。
【０００８】
第４発明は、前記筆記層が設けられた基材の前記筆記層とは反対側の面上に吸着層を有することを特徴とする第１〜第３発明のいずれかに記載のホワイトボードシートである。
【０００９】
第５発明は、前記吸着層が、１分子中に２個以上のアルケニル基を有するジオルガノポリシロキサンとオルガノハイドロジェンポリシロキサンからなるシリコーン組成物を、付加反応により硬化してなるものであり、前記ジオルガノポリシロキサンが、両末端にのみビニル基を有する直鎖状ジオルガノポリシロキサン、両末端及び側鎖にビニル基を有する直鎖状ジオルガノポリシロキサン、末端にのみビニル基を有する分岐状ジオルガノポリシロキサン、末端及び側鎖にビニル基を有する分岐状ジオルガノポリシロキサンから選ばれる少なくとも１種以上であることを特徴とする第４発明に記載のホワイトボードシートである。
【発明の効果】
【００１０】
本発明のホワイトボードシートでは、筆記層を、電離性放射線により重合する多官能化合物と、電離性放射線により重合する疎水性の多官能高分子樹脂を所定の割合で含有する塗液を基材に塗布乾燥した後、電離性放射線を照射することで硬化してなるハードコート層とした。本発明では、筆記層をこのような構成とすることにより、耐傷性、耐久性を低下させることなく、ホワイトボードマーカーの筆記性及び消去性が、従来のものと比べ良好なホワイトボードシートを提供することができる。
【発明を実施するための形態】
【００１１】
以下に本発明のホワイトボードシートを、さらに詳しく説明する。
【００１２】
本発明のホワイトボードシートは、基材の一方の面に筆記層を設けたものである。
【００１３】
（基材）
本発明のホワイトボードシートの基材としては、各種のプラスティックからなるフィルムであれば、特に限定されない。例えば、ポリオレフィン、ポリエステル、ポリアミド、ポリカーボネート、フッ素樹脂、ポリフェニレンオキサイド、ポリイミド、ポリアミドイミド、アクリル系樹脂、ポリ塩化ビニル、ポリ塩化ビニリデン、ポリアクリロニトリル、セルロース系樹脂等よりなるフィルムが例示されるが、これらに限定されるものではない。取り扱性、粘着層又は吸着層との接着力の向上、コストの面等より、ポリエステルフィルムが好ましい。基材の厚みは、ホワイトボードシートの大きさに応じて適宜選択すればよいが、通常４〜４００μｍの範囲のものを用いる。
【００１４】
（筆記層）
本発明の筆記層は、繰り返し筆記されることに耐えうる耐傷性、耐久性を満足するために、ハードコート層であることが好ましい。
【００１５】
本発明の筆記層であるハードコート層に用いられる主成分の化合物は電離放射線により重合する多官能化合物から主に形成されていることが好ましく、ラジカル重合反応を形成する（メタ）アクリロイル基を有する化合物や、カチオン重合反応を形成する化合物であることが好ましい。（メタ）アクリロイル基を有する化合物としては分子内に（メタ）アクリロイル基を複数有する化合物を意味する。モノマーであっても、オリゴマーであってもよく、またその両方を含んでもよい。本発明の筆記層は、これら電離放射線により重合する多官能化合物に電離放射線を照射して重合させることにより、ホワイトボードマーカーで筆記したインクが筆記層内部には浸み込み難くなる。このように、本発明の筆記層はインクが筆記層内部には浸み込み難いため、ホワイトボードマーカーで書いた絵や文字の濃度が薄くなることがなく明確なものとなるとともに、ホワイトボードマーカーで書いた絵や文字をクリーナーで拭き取る際に、拭き残しが生じ難くなる。
【００１６】
本発明では、アクリロイル基とメタアクリロイル基を総称して、（メタ）アクリロイル基という。すなわち、（メタ）アクリロイル基を有する化合物とは、アクリロイル基のみを有する化合物であってもよく、メタアクリロイル基のみを有する化合物であってもよく、アクリロイル基とメタアクリロイル基との両方を有するものであってもよい。また、以下に記載する（メタ）アクリレートについても同様である。
【００１７】
本発明に係る（メタ）アクリロイル基を有する化合物としては、例えば、以下に記載する多官能（メタ）アクリレートのモノマー又はオリゴマーが挙げられる。
【００１８】
多官能（メタ）アクリレートとしては、トリメチロールプロパントリ（メタ）アクリレート、ジトリメチロールプロパンテトラ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、グリセリントリ（メタ）アクリレート、トリス（２−ヒドロキシエチル）イソシアヌレートトリ（メタ）アクリレート、エチレングルコールジ（メタ）アクリレート、１,３−ブタンジオールジ（メタ）アクリレート、１,４−ブタンジオールジ（メタ）アクリレート、１,６−ヘキサンジオールジ（メタ）アクリレート、ネオペンチルグリコールジ（メタ）アクリレート、ジエチレングルコールジ（メタ）アクリレート、トリエチレングルコールジ（メタ）アクリレート、ジプロピレングルコールジ（メタ）アクリレート、ビス（２−ヒドロキシエチル）イソシアヌレートジ（メタ）アクリレート、及びこれらの出発アルコール類へのエチレンオキシド又はプロピレンオキシド付加物のポリ（メタ）アクリレート類、分子内に２以上の（メタ）アクリロイル基を有するオリゴエステル（メタ）アクリレート類、オリゴエーテル（メタ）アクリレート類、オリゴウレタン（メタ）アクリレート類、及びオリゴエポキシ（メタ）アクリレート類等を挙げることができる。
【００１９】
これらの（メタ）アクリロイル基を有する化合物は、１種を単独で用いてもよく、２種以上を混合してもよい。
【００２０】
一方、カチオン重合を形成する化合物としては、エポキシ系樹脂が通常使用される。このエポキシ系樹脂としては、例えばビスフェノール樹脂やノボラック樹脂などの多価フェノール類にエピクロルヒドリンなどでエポキシ化した化合物、直鎖状オレフィン化合物や環状オレフィン化合物を過酸化物などで酸化して得られた化合物などが挙げられる。
【００２１】
電離放射線重合反応に用いられる光重合開始剤としては、ラジカル重合型の化合物に対しては、例えばベンゾイン、ベンゾインメチルエーテル、ベンゾインエチルエーテル、ベンゾインイソプロピルエーテル、ベンゾイン−ｎ−ブチルエーテル、ベンゾインイソブチルエーテル、アセトフェノン、ジメチルアミノアセトフェノン、２,２−ジメトキシ−２−フェニルアセトフェノン、２,２−ジエトキシ−２−フェニルアセトフェノン、２−ヒドロキシ−２−メチル−１−フェニルプロパン−１−オン、１−ヒドロキシシクロヘキシルフェニルケトン、２−メチル−１−[４−(メチルチオ)フェニル]−２−モルフォリノ−プロパン−１−オン、４−(２−ヒドロキシエトキシ)フェニル−２(ヒドロキシ−２−プロプル)ケトン、ベンゾフェノン、ｐ−フェニルベンゾフェノン、４,４'−ジエチルアミノベンゾフェノン、ジクロロベンゾフェノン、２−メチルアントラキノン、２−エチルアントラキノン、２−ターシャリ−ブチルアントラキノン、２−アミノアントラキノン、２−メチルチオキサントン、２−エチルチオキサントン、２−クロロチオキサントン、２,４−ジメチルチオキサントン、２,４−ジエチルチオキサントン、ベンジルジメチルケタール、アセトフェノンジメチルケタール、ｐ−ジメチルアミン安息香酸エステルなどが挙げられる。また、カチオン重合型の化合物に対する光重合開始剤としては、例えば芳香族スルホニウムイオン、芳香族オキソスルホニウムイオン、芳香族ヨードニウムイオンなどのオニウムと、テトラフルオロボレート、ヘキサフルオロホスフェート、ヘキサフルオロアンチモネート、ヘキサフルオロアルセネートなどの陰イオンとからなる化合物が挙げられる。これらは１種を用いてもよいし、２種以上を組み合わせて用いてもよく、また、その配合量は、重合性化合物１００質量部に対して、通常０.２〜１０質量部の範囲で選ばれる。
【００２２】
前記電離放射線重合性多官能化合物以外にもハードコート性を大きく損なわない範囲で熱可塑性ポリマーを添加することができる。該熱可塑性ポリマーとしては、例えばアクリル系樹脂、酢酸ビニル系樹脂、エポキシ系樹脂、ポリエステル系樹脂、ポリカーボネート系樹脂、ブチラール系樹脂、ゼラチン、セルロース系樹脂、ポリアミド系樹脂、塩化ビニル系樹脂、ウレタン系樹脂等が挙げられる。
【００２３】
さらに、必要に応じて、消泡剤、塗布性改良剤、増粘剤、界面活性剤、有機系潤滑剤、酸化防止剤、紫外線吸収剤、発泡剤、染料、顔料、帯電防止剤などを含有していてもよい。また、有機系微粒子、無機系微粒子を含有してもよい。
【００２４】
筆記層に用いられる電離放射線により重合する多官能化合物の一部を、疎水性の多官能高分子樹脂とすることにより、筆記層の筆記性をさらに向上することができる。疎水性の多官能高分子樹脂を含有することにより、筆記層がホワイトボードマーカーのインクを弾き難くなり、さらに筆記性が向上する。
【００２５】
疎水性の多官能高分子樹脂は、筆記層に用いられる主成分の電離放射線により重合する多官能化合物と同じく、ラジカル重合反応を形成する（メタ）アクリロイル基を有する化合物や、カオチン重合反応を形成する化合物であることが好ましい。また、これらの疎水性の多官能高分子樹脂は、主成分の多官能化合物と同種のものを用いることがより好ましい。同種のものを用いることにより、筆記層内での重合反応による結合を強固にでき、筆記性と消去性向上の効果をより高めることができる。
【００２６】
疎水性の多官能高分子樹脂は、アルキル基、フェニル基、ニトロ基などの親油性の官能基を有する化合物でも良いが、ブタジエン骨格を有するウレタンアクリレ−トが、筆記性の向上のためにより好ましい。
【００２７】
筆記層の固形分に占める疎水性の多官能高分子樹脂の含有比率は、０．１〜８重量％が好ましく、より好ましくは０．２〜８重量％、さらに好ましくは０．２〜１重量％である。０．１重量％未満では十分な筆記性向上の効果が得られず、８重量％を超えると電離放射線重合性多官能化合物との相溶性が悪くなり、筆記層が白濁して透明性が低下するだけでなく、筆記層に十分な硬度が得られなくなり、筆記層の耐傷性、耐久性が低下するほか、筆記性、消去性向上の効果が低下する場合もあり、好ましくない。
【００２８】
また、前記電離性放射線により重合する多官能化合物と、前記電離性放射線により重合する疎水性の多官能高分子樹脂を合わせた前記筆記層の固形分中に占める含有比率が７０重量％以上であること好ましく、さらに好ましくは７５重量％以上である。前記電離性放射線により重合する多官能化合物と、前記電離性放射線により重合する疎水性の多官能高分子樹脂を合わせた前記筆記層の固形分中に占める含有比率が７０重量％を下回ると、筆記層に十分な硬度が得られなくなり、筆記層の耐傷性、耐久性が低下する場合がある。
【００２９】
筆記層には、さらにＮ-ビニルホルムアミド、（メタ）アクリロイルモルホリン、フェノキシ基含有（メタ）アクリレートより選ばれる少なくとも１種を含有することが好ましい。フェノキシ基含有（メタ）アクリレートとしては、２−フェノキシ−２−ヒドロキシプロピル（メタ）アクリレート、２−ヒドロキシ−３−フェノキシプロピル（メタ）アクリレート、２−フェノキシ−エチル（メタ）アクリレート、３−フェノキシプロピル（メタ）アクリレート等が挙げられる。これらは１種用いてもよいし、２種以上を組み合わせて用いてもよい。これらＮ-ビニルホルムアミド、（メタ）アクリロイルモルホリン、フェノキシ基含有（メタ）アクリレートより選ばれる少なくとも１種を含有することで、筆記層に用いられる主成分の多官能化合物である（メタ）アクリロイル基を有する化合物や、カチオン重合反応を形成する化合物と疎水性の多官能高分子樹脂との相溶性が極めて良好となり、筆記層の高い筆記性、消去性、耐傷性、耐久性とともに、高い透明性が得られ、透明性を必要とする用途へも好適に使用することができる。
【００３０】
また、Ｎ-ビニルホルムアミド、（メタ）アクリロイルモルホリン、フェノキシ基含有（メタ）アクリレートより選ばれる少なくとも１種の配合量の合計は、筆記層の固形分に対して５〜２５重量％であることが好ましく、より好ましくは１０〜２０重量％である。２５重量％を超えると筆記層に十分な硬度が得られなくなる場合があり好ましくない。また、５重量％未満では主成分の多官能化合物と疎水性の多官能高分子樹脂との相溶性が得らないために透明性が得られず、透明性を要求される用途への使用には適さなくなる。
【００３１】
Ｎ-ビニルホルムアミド、（メタ）アクリロイルモルホリン、フェノキシ基含有（メタ）アクリレートより選ばれる少なくとも１種を、筆記層の固形分に対して５重量％以上２５重量％以下含有する筆記層では、透明性を損なう材料を含有しない限り、ヘイズ値は通常２％以下であり、最大でも３％を超えることはない。
【００３２】
筆記層の厚みは１μｍ以上２０μｍ以下、好ましくは３μｍ以上１５μｍ以下であることが好ましい。該範囲未満ではハードコート性が十分に得られず、筆記層に傷がつきやすくなる。一方、該範囲を超えるとコストアップにつながる。
【００３３】
（吸着層又は粘着層）
本発明のホワイトボードシートは、ガラス板、合成樹脂板、鉄板、木板、板紙などの表面に貼着することによりホワイトボードを作製するのに用いられる。このため、本発明のホワイトボードシートは筆記層と反対側の基材面上に、粘着層又は吸着層を設けることが好ましい。基材上に設けた粘着層又は吸着層によって、ホワイトボードシートは、ガラス板、合成樹脂板、鉄板、木板、板紙などの表面に容易に貼着することができる。
【００３４】
本発明のホワイトボードシートは、間違った位置に貼り付けた場合の貼り直しができることや、不要となった場合や、筆記層表面が劣化して筆記性又は消去性が低下した場合にも容易に剥がせて、かつ長期間貼り付けた後に剥がしてものり残りが生じないことが好ましい。被着体がガラス板、合成樹脂板、鉄板などの表面が平滑で吸着層が吸着可能なものに限定されるが、貼り直しができることや、容易に剥がせて、のり残りが生じないという点からは、本発明のホワイトボードシートには吸着層を設けることが好ましい。吸着層の材料としては、シリコーン系、ウレタン系などの多種の材料が使用可能であるが、透明性や耐熱性が良好であり広い用途に使用可能であることから、多種の吸着層材料の中でも、シリコーン系の吸着層材料がより好ましい。以下、本発明のホワイトボードシートの粘着層又は吸着層の説明として、シリコーン吸着層を例に挙げて説明する。
【００３５】
（アンカー層）
基材上にシリコーン吸着層を積層するには、基材とシリコーン吸着層の間にアンカー層を設けることが好ましい。アンカー層を設ける目的は、基材とシリコーン吸着層との接着力の向上、および、特に被着体がガラスである場合のガラス面とシリコーンオリゴマーとの反応による密着力の経時上昇を防ぎ、ホワイトボードシートを剥離する際に、スムーズに剥離でき被着体であるガラス面上にシリコーン残りを発生させないことである。
【００３６】
アンカー層の材料としては、アクリル樹脂、ポリエステル樹脂やウレタン樹脂等が挙げられる。ポリエステル樹脂は、アクリル変性やウレタン変性したものが好ましく、特アクリルポリオール樹脂が被膜特性の観点から好ましい。
【００３７】
また、アンカー層には、その他配合材料として帯電防止剤を添加し帯電防止機能を付与することができる。ノニオン系としてポリオキシエチレンアルキルエーテル、ポリオキシエチレンアルキルフェノール、ポリオキシエチレンアルキルアミン、ポリオキシエチレンアルキルアミド、脂肪酸ポリエチレングリコールエステル、脂肪酸ソルビタンエステル、ポリオキシエチレン脂肪酸ソルビタンエステル、脂肪酸グリセリンエステル、アルキルポリエチレンイミン等を挙げることができる。またエチレンオキサイドを骨格に持つアクリレート化合物なども使用することができる。導電性高分子としてポリアニリン、ポリピロール、ポリチオフェン、ポリ３，４−エチレンジオキシチオフェン及びこれらの誘導体を使用することができる。金属酸化物としてアンチモンドープ型酸化錫（ＡＴＯ）、錫ドープ型酸化インジウム（ＩＴＯ）、アルミニウムドープ型酸化亜鉛、アンチモン副酸化物などを使用することができる。
【００３８】
アンカー層の厚みは０．１〜５．０μｍの範囲、より好ましくは０．１５〜３．０μｍの範囲である。アンカー層の厚みが０．１μｍ未満であると、熱架橋されたシリコーン吸着層が基材より離脱し易くなる。さらに帯電防止性能が安定しない。一方前記アンカー層の厚みが５．０μｍを超える場合、アンカー層の柔軟性が無くなって硬い層となり、基材への密着性が悪くなる。
【００３９】
本発明のホワイトボードシートのアンカー層用塗工液には、前記成分の他、基材への濡れ性を改善するために、塗工液の分散性を阻害しない範囲内において有機溶媒を添加してもよい。また、その他の方法として、付加反応型シリコーン樹脂の架橋反応に対して触媒毒にならない範囲で濡れ性改善剤を添加することができる。また、必要に応じて、加硫剤、加硫促進剤など、この種の組成物に通常添加されるものを本発明の効果が低下しない範囲で加えることができる。
【００４０】
（シリコーン吸着層）
ホワイトボードシートのシリコーン吸着層に用いるシリコーンの性状としては、ゴムのような柔軟性を持っていていることが求められる。そして、シリコーン吸着層の性能としては、表面が被着体表面に追従し、被着体からの剥離の際には小さい剥離力で被着体表面から容易に剥離できることが求められる。また、シリコーン吸着層に用いるシリコーンの加工上の性能としては、少なくとも膜厚１０μｍ以上で、目付け加工の方法を用いることなく塗工及び加熱処理だけで、架橋したシリコーン吸着層を設けられることが求められる。このようなシリコーンとしては、硬化反応に際して１５０℃以下の低温短時間で深部まで架橋し、透明で耐熱性、圧縮永久歪み特性に優れかつ低粘度で液状タイプのものである付加型液状シリコーン樹脂の使用が好ましい。付加型液状シリコーン樹脂は、白金触媒等のもと、１分子中に２個以上のビニル基などのアルケニル基を有するジオルガノポリシロキサンと架橋剤としてＳｉＨ基を有するオルガノハイドロジェンポリシロキサンとのヒドロキシル反応により熱架橋することができる。
【００４１】
このようなジオルガノポリシロキサンとしては、両末端にのみビニル基を有する直鎖状ジオルガノポリシロキサン、両末端及び側鎖にビニル基を有する直鎖状ジオルガノポリシロキサン、末端にのみビニル基を有する分岐状ジオルガノポリシロキサン、末端及び側鎖にビニル基を有する分岐状ジオルガノポリシロキサンから選ばれる少なくとも１種以上を用いると良い。
【００４２】
これらのジオルガノポリシロキサンの１形態である、両末端にのみビニル基を有する直鎖状ジオルガノポリシロキサンは、下記一般式（化１）で表せられる。
【００４３】
【化１】
2020059262.tif 000002
【００４４】
（式中Ｒは下記有機基、ｎは整数を表す）
【００４５】
【化２】
2020059262.tif 000003
【００４６】
（式中Ｒは下記有機基、ｍ、ｎは整数を表す）
【００４７】
このビニル基以外のケイ素原子に結合した有機基（Ｒ）は異種でも同種でもよいが、具体例としてはメチル基、エチル基、プロピル基などのアルキル基、フェニル基、トリル基、などのアリール基、又はこれらの基の炭素原子に結合した水素原子の一部又は全部をハロゲン原子、シアノ基などで置換した同種又は異種の非置換又は置換の脂肪族不飽和基を除く１価炭化水素基で、好ましくはその少なくとも５０モル％がメチル基であるものなどが挙げられるが、このジオルガノポリシロキサンは単独でも２種以上の混合物であってもよい。
【００４８】
両末端および側鎖にビニル基を有する直鎖状ジオルガノポリシロキサンは、上記一般式（化１）中のＲの一部がビニル基であるジオルガノポリシロキサンである。末端にのみビニル基を有する分岐状ジオルガノポリシロキサンは、上記一般式（化２）で表せられるジオルガノポリシロキサンである。末端及び側鎖にビニル基を有する分岐状ジオルガノポリシロキサンは、上記一般式（化２）中のＲの一部がビニル基であるジオルガノポリシロキサンである。
【００４９】
（ＭＱレジン）
本発明のシリコーン吸着層を構成するシリコーン組成物は、上記の成分に加え、さらに、Ｍ単位（Ｒ３ＳｉＯ１／２：Ｒはメチル基、フェニル基などの１価の有機基）とＱ単位（ＳｉＯ４・１／２）からなるＭＱレジンを含有してもよい。ＭＱレジンは非反応性、又は反応性のどちらでもよく、非反応性と反応性の両方を含有してもよい。
【００５０】
ここでシリコーン吸着層を構成する組成物の架橋反応に用いる架橋剤は公知のものでよい。架橋剤の例として、オルガノハイドロジェンポリシロキサンが挙げられる。オルガノハイドロジェンポリシロキサンは１分子中にケイ素原子に結合した水素原子を少なくとも３個有するものであるが、実用上からは分子中に２個の≡ＳｉＨ結合を有するものをその全量の５０重量％までとし、残余を分子中に少なくとも３個の≡ＳｉＨ結合を含むものとすることがよい。
【００５１】
架橋反応に用いる白金系触媒は公知のものでよく、これには塩化第一白金酸、塩化第二白金酸などの塩化白金酸、塩化白金酸のアルコール化合物、アルデヒド化合物あるいは塩化白金酸と各種オレフィンとの鎖塩などがあげられる。架橋反応したシリコーン層は、シリコーンゴムのような柔軟性を持ったものとなり、この柔軟性が被着体との密着を容易にさせる。
【００５２】
本発明に係るシリコーンの市販品の形状は、無溶剤型、溶剤型、エマルション型があるが、いずれの型も使用できる。なかでも、無溶剤型は、溶剤を使用しないため、安全性、衛生性、大気汚染の面で非常に利点がある。但し、無溶剤型であっても、所望の膜厚を得るために粘度調節のために、必要に応じてトルエン等の有機溶剤を添加することができる。
【００５３】
前述のごとく、シリコーン吸着層の性状としては、ゴムのような柔軟性を持っていて被着体への貼着時に被着体の表面の凹凸に追従して密着力を確保することが求められる。シリコーン吸着層の膜厚は、被着体に対するシリコーン吸着層の密着面方向の剪断力を確保するために少なくとも１０μｍ以上、通常は１５〜５０μｍが必要となる。１０μｍ未満であると被着体に対するホワイトボードシートの密着力が確保できず、特に長期貼りつけ時には、ホワイトボードシートが被着体から剥がれ易い。
【００５４】
アンカー層塗工液、シリコーン吸着層塗工液の塗工方法としては、３本オフセットグラビアコーターや５本ロールコーターに代表される多段ロールコーター、ダイレクトグラビアコーター、バーコーター、エアナイフコーター等公知の方法が適宜使用される。
【００５５】
（セパレーター）
本発明のシリコーン吸着層を保護するために、シリコーン吸着層を覆うセパレーターを設けてもよい。セパレーターは、シリコーン吸着層の表面の汚れや異物付着を防ぐためや、ホワイトボードシートのハンドリングを向上させるための樹脂フィルム製のセパレーターである。セパレーターは、シリコーン吸着層の表面に貼り合わされて使用される。セパレーターとしては、ポリエチレンテレフタレートや、ポリエチレン、ポリプロピレン等よりなる剥離性の高い樹脂フィルムよりなり、所望により、表面にシリコーン系材料等の剥離剤を塗工したものが使用される。
【実施例】
【００５６】
本発明を以下の実施例に従って、さらに具体的に説明する。なお、本発明はこれらの実施例によって限定されるものではない。
（筆記層）
（疎水性多官能高分子樹脂の合成）
５リットルの４つ口フラスコにポリブタジエングリコ−ル（日本曹達製、商品名ＮＩＳＳＯ  ＰＢ  Ｇ−３０００、数平均分子量２６００〜３２００）を１９４３重量部、ジラウリン酸ジ−ｎ−ブチル錫を０．２重量部、２，６−ジーターシャリブチル−４−メチルフェノ−ルを０．７重量部入れ、５０℃で攪拌しつつ、イソホロンジイソシアネ−ト（住友バイエル社製、商品名デスモジュ−ルＩ）２８９重量部を４時間にわたって滴下した。
滴下終了後５０℃で攪拌しながら、３時間反応を続行したのち、さらに、５０℃で攪拌しつつ、ペンタエリスリトールトリアクリレート３８８重量部を２時間にわたって滴下し、滴下終了後７０℃で攪拌しながら、５時間反応を続行し、ポリブタジエン骨格を有するウレタンアクリレ−トＡ（疎水性多官能高分子樹脂）を得た。
【００５７】
（筆記層の形成）
上記で合成したポリブタジエン骨格を有するウレタンアクリレ−トＡを用いて、表１の実施例１〜１２、比較例２，３の各ハードコート剤を調整した後、厚さ１００μｍの透明ＰＥＴの片面に表１の各ハードコート剤をコーティングし、それぞれ積算光量５００ｍｊ／ｃｍ２の紫外線を照射し、塗膜を硬化させて、厚み７μｍの筆記層を形成して、各実施例と比較例２、３の筆記層を作製した。またウレタンアクリレ−トＡを用いずに調整した表１の比較例１のハードコート剤を使用して、ハードコート剤以外は実施例１〜１２および比較例２、３と同様の方法で、比較例１の厚み７μｍの筆記層を作製した。
【００５８】
【表１】
2020059262.tif 000004
【００５９】
（アンカー層）
筆記層を形成した、実施例１〜１２、比較例１〜３の各基材の筆記層を形成した面の反対側の面に、下記アンカー層塗工液をグラビアコーターで塗工、乾燥して、厚み３．０μｍのアンカー層を形成した。
（アンカー層塗工液）
アクリルポリオール樹脂                      ２０部
（東レファインケミカル製、コータックスＬＨ４５５、固形分：５０％）
ポリチオフェン                              ２７部
（信越ポリマー製、セプルジーダＯＣ−ＳＣ１００、固形分：３％）
ＭＥＫ                                      ４０部
トルエン                                    １３部
【００６０】
（シリコーン吸着層）
前記のアンカー層の上に、２３℃５０％ＲＨの環境下で、表２に示すシリコーン吸着層塗工液を塗工厚み２０μｍ（乾燥後）で塗工後、オーブンにて１５０℃、１００秒で架橋させて、シリコーン吸着層を得た。
【００６１】
【表２】
2020059262.tif 000005
【００６２】
以上の様にして作製したホワイトボードシートについて以下の評価を行った。評価項目および評価基準は以下の通りである。
１．筆記性
各ホワイトボードシートの筆記層面に、評価用のペンを使用して文字を手書きし、１分後の文字を目視評価し、以下の基準で判定した。評価用のペンとしては、アスクル株式会社が販売している「アスクルオリジナルホワイトボードマーカー中字丸芯  黒」を使用した。
◎：インクのはじきやかすれがなく、文字に滲みもない
○：筆記当初ははじきがないが、１分経過後に輪郭部にはじきが確認できる
×：インクがはじかれ筆記できない、又はインクが広がり文字が滲む
２．消去性
また、筆記から約１日後にガーゼで筆記面を弱く２回擦り、擦った後の筆記面を目視評価し、以下の基準で判定した。
◎：インクが完全に拭き取られ残留していない
○：文字の端のみが残留している
×：インクが筆記層面に薄く残留している、又はインクが消去できない
３．全光線透過率
日本電色工業製ヘイズメーターＮＤＨ２０００を用い、ＪＩＳ−Ｋ７３６１−１：１９９７に基づき、測定した。なお、光は筆記層面側から入射させて測定した。
４．ヘイズ
日本電色工業製ヘイズメーターＮＤＨ２０００を用い、ＪＩＳ−Ｋ７１０５：１９８１に基づき、測定した。なお、光は筆記層面側から入射させて測定した。
５．耐スチールウール硬度
スチールウール（＃００００）に、２５０ｇｆ／ｃｍ２の加重をかけ、筆記層上をストロ−ク幅３０ｍｍで、１４秒間に１０往復させた後、筆記層の傷を評価した。評価基準は、下記の通りである。
○：傷跡が全く見えない
△：傷跡が薄く見える
×：傷跡がはっきり見える
６．鉛筆硬度
ＪＩＳ−Ｋ５６００−５−４：１９９９に基づき、筆記層の鉛筆硬度を測定した。
７．シリコーン吸着層の吸着力評価
上記作成したホワイトボードシートを２５ｍｍ幅にカットし、表面が平滑なアクリル板に筆記層側から、２ｋｇの荷重ロールを２往復させてシリコーン吸着層を貼着し、３０分間常温放置した後に、筆記層面から１８０度方向に毎分１，２００ｍｍの速度で引き剥がした際の吸着力を測定した。
評価基準
○：吸着力が１５ｍＮ／２５ｍｍ以上。
×：吸着力が１５ｍＮ／２５ｍｍ未満。
８．シリコーン吸着層の糊残り評価
上記作成したホワイトボードシートを１２０ｍｍ×５５ｍｍにカットし、厚み３ｍｍの透明ソーダ石灰ガラス板に、筆記層側から、２ｋｇの荷重ロールを２往復させてシリコーン吸着層を貼着した後、常温（２５℃）で、２４時間放置して、評価用のサンプルを作成した。次に貼着したサンプルのガラス面側からカーボンアークを照射強度５００Ｗ／ｍ２、環境温度６３℃の条件にて３００時間照射した。この３００時間照射後のガラス板に貼着したホワイトボードシートをガラス板より手で剥離して、ガラス板上に付着したシリコーン吸着層の有無を下記の基準により目視で評価した。
評価基準
◎：シリコーン吸着層の付着無し。
○：シリコーン吸着層が部分的に付着している。
×：シリコーン吸着層が全面付着している。
評価結果を表３にまとめる。
【００６３】
【表３】
2020059262.tif 000006